以下の1から6の条件を満たす封筒用紙。1上質古紙パルプが20~50質量配合されている。2NBKPを5~20質量含む。3炭酸カルシウム8以上添加し、灰分5.0~154蛍光染料を含有し、蛍光強度5~105白色度80以上6不透明度90以上請求項1に記載の封筒用紙であって、以下の7~11の条件を満たす封筒用紙。7坪量70~120g/m28ステキヒトサイズ度15秒以上9平滑度30~80秒10クラークこわさ縦70~240cm3/10011吸油度40~100秒本発明の課題は、白色度、不透明度が高く、製袋加工適性と自動封入封緘機の高速化に適した封緘適性を備えた封筒用紙を提供することである。本発明者は、封筒用紙の紙質と、封筒用紙の自動封入封緘機での作業性の関係について検討した結果、封筒用紙のパルプ配合、填料、灰分、蛍光強度、白色度、不透明度、坪量、ステキヒトサイズ度、平滑度、クラークこわさ、吸油度を特定することにより、上記課題を解決できることを見出した。請求項1に係る発明は、以下の1から6の条件を満たす封筒用紙である。1上質古紙パルプを20~50質量配合する。2NBKPを5~20質量含む。3炭酸カルシウム8以上添加し、灰分5.0~154蛍光染料を添加し、蛍光強度5~105白色度80以上6不透明度90以上請求項2に係る発明は、請求項1に記載の封筒用紙であって、以下の7~11の条件を満たす封筒用紙である。7坪量70~120g/m28ステキヒトサイズ度15秒以上9平滑度30~80秒10クラークこわさ縦70~240cm3/10011吸油度40~100秒本発明によれば、白色度と不透明度が高く、自動封入封緘機の高速化にも対応できる封筒用紙を提供することができる。以下、本発明の実施の形態を説明する。本発明の封筒用紙の製造には、ワイヤーパート、プレスパート、ドライヤーパート、リールパートの各工程からなる抄紙機を用いる。抄紙機の型式は特に限定はなく、長網抄紙機、ツインワイヤー抄紙機等を使用できる。ドライヤーパートは多筒ドライヤー、ヤンキードライヤーやこれらを組み合わせたものでもよい。オントップ型やギャップフォーマー型のツインワイヤー抄紙機が望ましく、特に両面から均等に脱水するギャップフォーマー型抄紙機が望ましい。本発明の封筒用紙は、原料パルプとして、クラフトパルプ、古紙パルプ、機械パルプ等が使用できる。クラフトパルプとしては、針葉樹晒クラフトパルプNBKP、広葉樹晒クラフトパルプLBKP等が使用できる。また、古紙パルプとしては、新聞古紙脱墨パルプ、上質古紙脱墨パルプ等の古紙脱墨パルプDIPが使用できる。機械パルプとしては、ストーングラウンドパルプSGP、加圧ストーングランドパルプPGP、リファイナーグランドパルプRGP、サーモメカニカルパルプTMP、ケミサーモメカニカルパルプCTMP等を使用することができる。本発明の封筒用紙は、全パルプ中針葉樹クラフトパルプを5~20質量含有している。針葉樹クラフトパルプを5~20質量含有することで、封筒の製袋加工に必要な強度と剛度を得ることができる。20質量より多いと、地合いが悪くなり、糊付部の波打ちやカールなどの問題を生じる。配合する針葉樹クラフトパルプのカナダ標準ろ水度CSFは400~600mlに調整されていることが好ましい。針葉樹クラフトパルプのカナダ標準ろ水度が400mlより低いと用紙に高い剛度が得られず、600mlより高いと引裂き強さが低くなる。また、本発明の封筒用紙は、古紙パルプを含有していることが好ましく、リサイクルという点でその配合率は高いほうが良いが、高過ぎると剛度や強度が不足する。本発明の封筒用紙に使用する古紙パルプは、上質古紙脱墨パルプとし、その配合率は20~50質量とする。上質古紙脱墨パルプは一般的に上質紙や上質コート紙を原料に脱墨処理した古紙パルプであり、古紙の分類としてケント、色上などが使用されたものである。古紙パルプは、新聞古紙、雑誌古紙、上質古紙等の各種の古紙から製造されるため、NBKP、LBKP等の化学パルプや前記記載の機械パルプの数種類のパルプを含有している。しかし、使用する古紙の種類を一定とすれば、古紙パルプに含まれる針葉樹クラフトパルプの含有率も一定となり、古紙を配合しても、封筒用紙全体に含まれる針葉樹クラフトパルプの質量比率の予測や調整は可能である。上質古紙パルプの繊維組成質量は、針葉樹クラフトパルプ/広葉樹クラフトパルプ/機械パルプ=8/90/2程度である。繊維組成は、JISP81201998紙、板紙及びパルプ-繊維組成試験方法により求めることができる。封筒用紙に含まれる針葉樹クラフトパルプの含有率は、針葉樹クラフトパルプの配合率と上質古紙脱墨パルプの配合率を調整することで、前記範囲とすることができる。使用する上質古紙脱墨パルプは、白色度70~85、灰分5~15が望ましい。このような上質古紙脱墨パルプを使用することで、封筒用紙の白色度と不透明度を高くすることができ、古紙パルプを配合しても白色度、不透明度が高い封筒用紙を得ることができる。本発明の封筒用紙には、インキ発色性、インキ着肉性、不透明度、白色度向上を目的に填料を添加する。特に白色度の高い炭酸カルシウムを灰分として8以上添加し、封筒用紙の灰分を5.0~15としている。炭酸カルシウムの添加率が8より低いと、白色度が低くなり、不透明度が不足する。炭酸カルシウムの添加率の上限は特になく、灰分が後述するようになれば良いが、通常は20までである。これより多いと、炭酸カルシウムが、抄紙機の原料系内に蓄積したり、抄紙機のフェルト汚れが発生し、抄紙の操業性が悪くなる。炭酸カルシウム以外の填料の種類は特に限定されず、一般の印刷用紙に使用されている填料を使用することができる。具体的には、タルク、クレー、シリカ、二酸化チタン等の無機填料やプラスチックピグメント等の有機填料を使用することができる。本発明の封筒用紙の灰分JISP8251は5.0~15とするのが好ましい。灰分が5.0より低いと不透明度や白色度が不足し、15より高いと剛度が不足する。そして、炭酸カルシウムとその他の填料を含有させることにより、白色度と不透明度を高くしている。本発明の封筒用紙は、蛍光染料を添加し、蛍光強度が5~10となるようにしている。上質古紙脱墨パルプを使用した場合の蛍光強度がこの範囲であれば、目視白色度が高くなるので好ましい。蛍光染料は内添でも外添でもよく、内添と外添を併用してもよい。このようにして、白色度JISP814880以上好ましくは85以上、不透明度JISP814990以上好ましくは95以上の封筒用紙が得られる。白色度は高いほど印刷効果が高くなる。不透明度が90以上あれば、封筒の中身の視認が難しくなり、95以上あれば、封筒の中身が通常の印刷物の場合、ほぼ視認できなくなる。通常、紙の白色度を上げるには、使用するパルプの漂白を進めてパルプの白色度を上げたり、白色度の高い填料を配合する必要があるが、それぞれ、不透明度低下、強度低下の問題がある。蛍光染料を添加することによって白色度を上げれば、不透明度の低下や強度の低下をまねくことがない。本発明の封筒用紙では、原料パルプに硫酸バンド、サイズ剤、嵩向上剤、紙力増強剤等を添加することができる。サイズ剤としては、ロジン系サイズ剤、アルキルケテンダイマー、アルケニル無水琥珀酸等のサイズ剤が使用できる。紙力増強剤としては、カチオン澱粉、ポリアクリルアミド系樹脂等が使用できる。その他、必要に応じ、湿潤紙力増強剤、スライムコントロール剤、ピッチコントロール剤、消泡剤、染料等の添加剤も使用することができる。次に本発明の封筒用紙の紙質について、製袋加工適性と自動封入封緘機に対応できる封緘適性の面から、以下のような特性を持つものとしている。本発明の封筒用紙の坪量は70~120g/m2とされている。坪量が70g/m2より低いと、不透明度が不足し、ダイレクトメール等の個人情報を取り扱う封筒には適さない。坪量が120g/m2程度あれば十分な不透明度や剛度を持つ封筒となるが、これより高いとこわさが高くなり過ぎて製袋加工適性が悪くなる場合がある。本発明の封筒用紙は、ステキヒトサイズ度が15秒以上とされている。ステキヒトサイズ度は、水溶液系や水分散系の接着剤を使用する場合の接着性に関わってくる。ステキヒトサイズ度が15秒に満たないと、これらの接着剤の用紙への吸収が多くなり、用紙の波打ちが発生したり、接着不良となることがある。本発明の封筒用紙は、平滑度が30~80秒とされている。平滑度が30秒より低いと、自動封入封緘機で、紙が重なったり、詰りなどによりシワ入りや接着不良を起こす。平滑度が80秒より高いと、摩擦係数が低過ぎて、自動封入封緘機で不揃いのトラブルを起こすことがある。本発明の封筒用紙のクラークこわさ縦が70~240cm3/100とされている。クラークこわさ縦が70cm3/100より低いと、製袋機や自動封入封緘機での不揃いやシワ入りとなるおそれがあり、240cm3/100より高いと、硬すぎて製袋時の折り不良となるおそれがある。本発明の封筒用紙の吸油度は、40~100秒とされている。吸油度は、有機溶剤系接着剤や熱溶融型接着剤ホットメルトを使用する場合の接着性に関わってくる。吸油度が40秒に満たないと、有機溶剤系接着剤を使用した場合、溶剤成分が用紙の裏に抜け、見栄えが悪くなる。吸油度が100秒を超えるとこれらの接着剤の用紙への吸収が不足して、一度接着しても、接着剤と用紙の間で界面剥離を起こし、剥がれやすくなる。封筒用紙の吸油度は、使用する填料の種類や填料の添加率、表面処理剤の種類や塗布量、カレンダー処理条件等により、調整することができる。本発明の封筒用紙では、表面処理剤に接着剤を、パイリングなどの表面強度に纏わるトラブルを回避するために配合する。表面強度を高めるための接着剤としては、澱粉類を含むことが好ましい。澱粉類は、親水性である繊維との接着能力が高く、塗布量が少ない場合において紙表面から脱落し易い微細繊維なども強力に接着するため好ましい。前記澱粉類としては、酵素変性澱粉、酸化澱粉、エーテル化澱粉、エステル化澱粉、カチオン化澱粉、疎水化澱粉などが例示される。なお、カルボキシメチルセルロース、メチルセルロース、ヒドロキシアルキルセルロースなどの水溶性セルロース化合物、ポリビニルアルコール化合物やポリアクリルアミド類、カゼイン、大豆蛋白、合成蛋白などの蛋白質類やラテックス類などの通常の塗工紙用接着剤を一種類以上併用しても良い。本発明においては、良好な印刷作業性と印刷品質を提供する上で、接着剤の塗布量は片面あたり0.20~1.0g/m2とするのが好ましく、より好ましくは0.20~0.50g/m2とする。接着剤の塗布量が規定量より少ないと紙粉などに代表される表面強度に纏わるトラブルが起こるおそれがあり、規定量より多いと不透明度を低下させる傾向がある。表面処理剤を原紙へ塗布するための装置としては、特に限定さないが、例えばツーロールサイズプレス、ブレードメタリングサイズプレス、ロッドメタリングサイズプレス、ゲートロールコーターなどのロールコーター、ベベルタイプやベントタイプのブレードコーター、ロッドコーター、バーコーター、エアーナイフコーター、カーテンコーター、スプレーコーター、グラビアコーターなどの公知公用の装置が使用される。なお、表面処理剤を塗布後の湿潤塗布層を乾燥する方法としては、蒸気乾燥、ガスヒーター乾燥、電気ヒーター乾燥、赤外線ヒーター乾燥などの各種方式が採用できる。本発明の封筒用紙の製造に際しては、ドライヤーで乾燥後に、カレンダー装置により平滑化処理する。カレンダー装置としては、チルドカレンダー、ソフトカレンダー、グロスカレンダー等の一般に使用されているカレンダー装置が使用できる。目標とする平滑度に応じて、ニップ数やニップ圧、ロール温度、ロール材質、ロール硬度等を設定する。以下、実施例及び比較例により、本発明の効果を具体的に表す。なお、は特に断りのない限り質量を表し、添加量は絶乾パルプに対する固形分または有効成分で表す。実施例1LBKP45質量部白色度85、350mlCSF、NBKP10質量部白色度86、450mlCSF、上質古紙脱墨パルプ45質量部白色度79、350mlCSF、NBKPの含有率8質量からなるパルプ分散液に、硫酸バンド3質量有姿、填料として軽質炭酸カルシウム東洋電化工業株式会社製、商品名:トヨライトTNC-S360を12質量添加し、サイズ剤荒川化学工業株式会社製、商品名:サイズパイン811M0.5質量、カチオン澱粉GSJジャパン製、商品名:ジェルトロン240.5質量、歩留り向上剤ハイモ社製、商品名:ND260を対パルプ200ppm添加して抄紙した。表面処理剤として、酸化澱粉王子コーンスターチ株式会社製、商品名:王子エースAを塗布量が片面当たり0.50g/m2、表面サイズ剤荒川化学工業株式会社製、商品名:ポリマロンM20を塗布量が片面当たり0.14g/m2、蛍光染料ケミラジャパン社製、ブランコホアーZ-PSを塗布量が片面当たり0.10g/m2となるように、表裏同一塗布量でゲートロールコーターを用いて塗布し、乾燥後、ソフトカレンダー処理線圧10kN/m、温度80°Cし、坪量82.0g/m2、水分6.0の封筒用紙を得た。得られた封筒用紙の評価結果を表1に示す。実施例2LBKP45質量部、NBKP5質量部、上質古紙脱墨パルプ50質量部とし、填料として軽質炭酸カルシウムを8質量添加した以外は実施例1と同様に封筒用紙を得た。実施例3LBKP65質量部、NBKP15質量部、上質古紙脱墨パルプ20質量部とし、填料として軽質炭酸カルシウムを18質量添加した以外は実施例1と同様に封筒用紙を得た。実施例4LBKP45質量部、NBKP10質量部、上質古紙脱墨パルプ45質量部とし、填料として軽質炭酸カルシウムを12質量添加し、表面処理剤として、酸化澱粉を塗布量が片面当たり0.50g/m2、表面サイズ剤を塗布量が片面当たり0.14g/m2、蛍光染料を塗布量が片面当たり0.15g/m2となるように、表裏同一塗布量でゲートロールコーターを用いて塗布、乾燥した以外は実施例1と同様に封筒用紙を得た。実施例5填料として軽質炭酸カルシウムを14質量添加し、表面処理剤として、酸化澱粉を塗布量が片面当たり0.50g/m2、表面サイズ剤を塗布量が片面当たり0.14g/m2、蛍光染料を塗布量が片面当たり0.08g/m2となるように、表裏同一塗布量でゲートロールコーターを用いて塗布、乾燥したことと、坪量70.0g/m2としたこと以外は実施例3と同様に封筒用紙を得た。実施例6填料として軽質炭酸カルシウムを8質量添加したことと、坪量を100g/m2としたこと以外は実施例1と同様に封筒用紙を得た。実施例7填料として軽質炭酸カルシウムを8質量添加したことと、坪量を120g/m2としたこと以外は実施例1と同様に封筒用紙を得た。比較例1LBKP35質量部、NBKP20質量部、上質古紙脱墨パルプ45質量部とした以外は実施例1と同様に封筒用紙を得た。比較例2LBKP75質量部、NBKP10質量部、上質古紙脱墨パルプ15質量部とし、填料として軽質炭酸カルシウムを7質量添加し、蛍光染料を塗布しなかったこと以外は実施例1と同様に封筒用紙を得た。比較例3表面処理剤として、酸化澱粉を塗布量が片面当たり0.50g/m2、表面サイズ剤を塗布量が片面当たり0.14g/m2、蛍光染料を塗布量が片面当たり0.05g/m2となるように、表裏同一塗布量でゲートロールコーターを用いて塗布、乾燥した以外は実施例2と同様に封筒用紙を得た。比較例4填料として軽質炭酸カルシウムを23質量添加し、ソフトカレンダーの処理条件を線圧30kN/m、温度80°Cとしたこと以外は実施例1と同様に封筒用紙を得た。比較例5LBKP60質量部、上質古紙脱墨パルプ40質量部とした以外は実施例5と同様に封筒用紙を得た。比較例6坪量を62g/m2としたこと以外は実施例5と同様に封筒用紙を得た。比較例7坪量を125g/m2としたこと以外は実施例7と同様に封筒用紙を得た。比較例8坪量を120g/m2とし、ソフトカレンダーの処理条件を線圧5kN/m、温度80°Cとしたこと以外は、比較例2と同様に封筒用紙を得た。得られた封筒用紙の評価結果を表1に示す。なお、試験方法と評価方法は次のとおりである。坪量JISP8124:1998紙及び板紙-坪量測定方法繊維組成JISP81201998紙、板紙及びパルプ-繊維組成試験方法に準拠した。各繊維の重み係数は、NBKP=1.0、LBKP=0.26、MP=1.3とおいた。灰分JISP8251:2003紙、板紙及びパルプ-灰分試験方法-525°C燃焼法白色度JISP8148:2001紙、板紙及びパルプ-ISO白色度拡散青色光反射率の測定方法蛍光強度日本電色工業株式会社製の分光式白色差計PF-10用い、パルスキセノンランプを光源として使用し、JISP81482001年に従って測定する白色度において、光路に420nmカットオフフィルターを挿入しない場合から同フィルターを挿入した場合の白色度を引いた値を蛍光強度とした。不透明度JISP8149:2000紙及び板紙-不透明度試験方法紙の裏当て-拡散照射法ステキヒトサイズ度JISP8122:2004紙及び板紙-サイズ度試験方法-ステキヒト法平滑度JISP8119:1998紙及び板紙-ベック平滑度試験機による平滑度試験方法クラークこわさJISP8143:2009紙-こわさ試験方法-クラークこわさ試験機法吸油度旧JISP3001:1995新聞巻取紙に準じて測定した。評価製袋加工機冨士製袋機工業株式会社:FFDW-3/G-1洋封製袋機を用い、製袋速度を350枚/分に設定して、封筒用紙を洋封筒に加工した。口糊は、アラビア口糊再湿糊を塗布、乾燥した。製袋後、自動封入封緘機にかけた。製袋機での製袋加工適性と、自動封入封緘機での封緘適性を次の基準で評価した。製袋加工適性○:折部分、紙揃え部分で不揃いがなく、設定の速度で加工できた。×:折部分、紙揃え部分で不揃いやシワが発生し、製袋速度を落とさなければならなかった。封緘適性○:口糊が所定の位置あり着し、フラップが十分に接着していた。×:一部にフラップの接着不良が見られた。表1に示したように、本発明の実施例1~7では、いずれも白色度、不透明度が高く、製袋加工適性、封緘適性の評価がともに良好であることがわかる。比較例1は、NBKPの含有率が24質量と多く、地合いが悪くなり糊付部の波打ちが発生したため、封緘適性の評価が悪くなっている。比較例2は、炭酸カルシウムの添加率が7と低いため灰分も4.7と低く、蛍光染料の添加がないこともあり、白色度、不透明度が低くなっている。比較例3は、蛍光染料の塗布量が少ないので蛍光強度が3と低くなっており、白色度が不足している。比較例4は、炭酸カルシウムの添加量が23質量で灰分が18と高いので、クラークこわさ縦が68cm3/100と低く、製袋加工適性の評価が劣っている。また、平滑度表が84秒、裏が82秒と高いので、自動封緘機で不揃いが生じた。比較例5は、NBKPの含有率が3質量と少なく、クラ-クこわさ縦が66cm3/100と低くなっており、製袋加工適性、封緘適性の評価が劣っている。比較例6は、坪量が62.0g/m2と低いため、不透明度が89.2と低く、こわさ縦が64cm3/100と低くなっており、製袋加工適性の評価が悪くなっている。また、ステキヒトサイズ度が12秒と低いので、封緘適性の評価が悪くなっている。比較例7は、坪量が1250g/m2と高く、こわさ縦が245cm3/100と高くなっており、製袋加工適性の評価が悪くなっている。比較例8は、炭酸カルシウムの添加率が7と低いため灰分も4.8と低く、蛍光染料の添加がないこともあり、白色度が低くなっている。また、平滑度表が28秒、裏が27秒と低いので、自動封緘機で詰まりが生じた。